ГИДРАВЛИЧЕСКОЕ ВЯЖУЩЕЕ С НИЗКИМ СОДЕРЖАНИЕМ КЛИНКЕРА

1. Гидравлическое вяжущее, включающее в частях по массе:
(a) от 20 до 60 частей портландцементного клинкера;
(b) от 20 до 40 частей шлака; и
(c) от 0 до 60 частей неорганического материала, отличного от клинкера и шлака;
причем неорганический материал включает пуццолан, прокаленные сланцы, карбонат кальция, тонкодисперсный диоксид кремния, метакаолин или их смесь;
причем сумма (a), (b) и (c) равна 100 частям;
где вяжущее дополнительно включает активатор шлака, включающий на 100 частей суммы (a) и (b):
2
от 1,4 до 6,55 частей соли щелочного металла в выражении на эквивалент NaO; и
3
от 1,1 до 11,0 частей сульфата кальция в выражении на SO;
где вяжущее не включает золу-унос.
2
2. Гидравлическое вяжущее по п. 1, где удельная поверхность по Блейну портландцементного клинкера превышает либо равна 5500 см/г.
3. Гидравлическое вяжущее по п. 1 или 2, где соль щелочного металла представляет собой сульфат натрия.
4. Гидравлическое вяжущее по п. 1 или 2, где неорганический материал включает карбонат кальция.
5. Гидравлическое вяжущее по п. 1 или 2, не включающее гидроксид щелочного металла.
6. Гидравлическая композиция, включающая гидравлическое
вяжущее по п. 1 или 2, заполнитель и воду.
7. Способ получения гидравлической композиции по п. 6, где способ включает приведение в контакт гидравлического вяжущего по п. 1 или 2, заполнителя и воды.
8. Профилированное изделие для строительной области, включающее гидравлическое вяжущее по п. 1 или 2.
9. Применение для повышения сопротивления сжатию спустя 24 часа после смешения и/или спустя 28 дней после смешения гидравлической композиции, которая включает заполнитель, воду и
гидравлическое вяжущее, включающее в частях по массе:
(a) от 20 до 60 частей портландцементного клинкера;
(b) от 20 до 40 частей шлака; и
(c) от 0 до 60 частей неорганического материала, отличного от клинкера и шлака;
причем неорганический материал включает пуццолан, прокаленные сланцы, карбонат кальция, тонкодисперсный диоксид кремния, метакаолин или их смесь;
причем сумма (a), (b) и (c) равна 100 частям;
где вяжущее не включает золу-унос;
2
3
активатора шлака, включающего от 1,4 до 6,55 частей соли щелочного металла в выражении на эквивалент NaO и от 1,1 до 11,0 частей сульфата кальция в выражении на SO, причем все части представляют собой части по массе и даны на 100 частей портландцементного клинкера и шлака.